(57)【要約】【課題】エチルベンゼンの共存下におけるキシレン類の異性化反応において、キシレン損失が少なく、パラキシレンを熱平衡状態以上の濃度にまで異性化することが可能であり、かつエチルベンゼンを蒸留分離が容易なベンゼンへ脱アルキル化することが可能な脱アルキル化・異性化用触媒およびこれを用いる脱アルキル化・異性化方法を提供することにある。【解決手段】上記課題は、ＺＳＭ−５型ゼオライトと無機酸化物を配合してなる組成物で、バリウム、ならびに白金および／またはレニウムを含有し、さらにホウ素、アルミニウムおよびガリウムよりなる群から選ばれる少なくとも１種以上の元素を前記ＺＳＭ−５型ゼオライトに担持させることを特徴とする、エチルベンゼン脱アルキル化およびキシレン異性化機能を有する二元機能触媒により、上記課題を解決することができる。および炭化水素混合物を水素の存在下当該二元機能触媒に接触させ転化反応させることによっても、上記課題を解決することができる。【選択図】なし【特許請求の範囲】
【請求項１】
ＺＳＭ−５型ゼオライトと無機酸化物を配合してなる組成物で、バリウム、ならびに白金および／またはレニウムを含有し、さらにホウ素、アルミニウムおよびガリウムよりなる群から選ばれる少なくとも１種以上の元素を前記ＺＳＭ−５型ゼオライトに担持させることを特徴とする、エチルベンゼン脱アルキル化およびキシレン異性化機能を有する二元機能触媒。
【請求項２】
前記ＺＳＭ−５型ゼオライト中のシリカ／アルミナのモル比が１０〜１００である請求項１記載の二元機能触媒。
【請求項３】
前記無機酸化物がベーマイトである請求項１〜２のいずれか１項に記載の二元機能触媒。
【請求項４】
前記二元機能触媒中に含まれるバリウム含有量が、前記ＺＳＭ−５型ゼオライト骨格中のＡｌ２Ｏ３の１モルに対して０．０１〜２．００モルである請求項１〜３のいずれか１項に記載の二元機能触媒。
【請求項５】
前記二元機能触媒中のレニウム含有量が、前記ＺＳＭ−５型ゼオライトの重量に対して０．０１〜５．００重量％である請求項１〜４のいずれか１項に記載の二元機能触媒。
【請求項６】
前記二元機能触媒中の白金含有量が、前記ＺＳＭ−５型ゼオライトの重量に対して０．００５〜１．００重量％である請求項１〜５のいずれか１項に記載の二元機能触媒。
【請求項７】
前記ＺＳＭ−５型ゼオライトに担持させる、ホウ素、アルミニウムおよびガリウムよりなる群から選ばれる少なくとも１種以上の元素担持量が、前記ＺＳＭ−５型ゼオライト骨格中のＡｌ２Ｏ３の０．５モルに対して０．０１〜１．００モルである請求項１〜６のいずれか１項に記載の二元機能触媒。
【請求項８】
前記ホウ素、アルミニウムおよびガリウムよりなる群から選ばれる少なくとも１種以上の元素がアルミニウムである請求項１〜７のいずれか１項に記載の二元機能触媒。
【請求項９】
エチルベンゼンとキシレンを含有し、該キシレン中のパラキシレン濃度が熱平衡濃度よりも低い炭化水素混合物を、水素の存在下において、請求項１〜８のいずれか１項に記載の二元機能触媒に接触させ転化反応させることを特徴とするエチルベンゼンの脱アルキル化およびキシレンの異性化方法。
【請求項１０】
前記転化反応条件が、以下に示す範囲であることを特徴とする請求項９に記載のエチルベンゼンの脱アルキル化およびキシレンの異性化方法。
反応温度：３００℃〜５００℃
圧力：大気圧〜２ＭＰａ計器圧の圧力
前記水素／前記炭化水素混合物（モル／モル）：０．１〜１０
重量時間空間速度（ＷＨＳＶ）：０．５〜２５ｈｒ−１
【発明の詳細な説明】
【技術分野】
【０００１】
本発明は、キシレン類の異性化用触媒およびそれを用いるキシレン類の異性化方法に関するものであり、さらに詳しくは、エチルベンゼンおよびキシレン類を含有する炭素数８の芳香族炭化水素を主成分とする炭化水素混合物を原料とし水素の存在下においてキシレン類を異性化すると共にエチルベンゼンを分離容易な他の炭化水素に転化するためのキシレン類の異性化用触媒およびそれを用いるキシレン類の異性化方法に関するものである。
【背景技術】
【０００２】
炭素数８の芳香族炭化水素のキシレン類の中でも特にパラキシレンはポリエステルの製造に使用されるテレフタル酸もしくはテレフタル酸ジメチルの原料として使用されており、近年その需要はアジアを中心として旺盛である。
パラキシレンは、通常ナフサを改質処理し、その後芳香族抽出或いは分留によって得られる炭素数８の芳香族炭化水素混合物、または、ナフサの熱分解により副生する分解ガソリンを芳香族抽出或いは分留によって得られる炭素数８の芳香族炭化水素混合物などから製造される。この炭素数８の芳香族炭化水素混合物原料の組成は広範囲に変わるが、通常エチルベンゼンを１０〜４０重量％、パラキシレンを１２〜２５重量％、メタキシレンを３０〜５０重量％、オルソキシレンを１２〜２５重量％含む。
【０００３】
通常この原料は炭素数９以上の高沸点成分を含んでいるため、これらを蒸留により除去し、得られた炭素数８の芳香族炭化水素をパラキシレン分離工程に供給されパラキシレンは分離回収される。しかしながら、エチルベンゼン、オルソキシレン、メタキシレン、パラキシレンの沸点の差は極めて小さく、これらを直接に蒸留により分離回収するには多大のエネルギーを要し、非効率である。従って、一般的に融点差を利用して分離する深冷分離法か、ゼオライト吸着剤により吸着性の差を利用して分離する吸着分離法がある。分離工程を出たパラキシレンに乏しい炭素数８の芳香族炭化水素は次に異性化工程へ送られ、主にゼオライト触媒により熱力学的平衡組成に近いパラキシレン濃度まで異性化され、蒸留分離により低沸点である副生物を除去した後、上記の新たな炭素数８の芳香族炭化水素原料と混合されて高沸点成分を除去する蒸留塔にリサイクルされ、炭素数９以上の高沸点成分を蒸留除去後、パラキシレン分離工程で再度パラキシレンを分離回収する。
【０００４】
また、炭素数８の芳香族炭化水素原料に関してはかなりの量のエチルベンゼンを含んでおり、また、エチルベンゼンを蒸留により分離回収するには多大のエネルギーを要することから、エチルベンゼンを水素化脱アルキルし蒸留にて分離容易なベンゼンに転化する必要がある。エチルベンゼンを含むキシレン異性体混合物原料からエチルベンゼンを脱アルキル化し、ベンゼンに変換し、オルソキシレンおよびメタキシレンをパラキシレンに異性化させるに際し、エチルベンゼン分解率、および反応液中のパラキシレン濃度、つまりキシレン異性体中のパラキシレン濃度を熱力学的平衡組成に出来るだけ近づける（以下、パラキシレン平衡到達率）ことが好ましく、また、副反応によるキシレン損失を出来るだけ小さくすることが好ましい。
【０００５】
単一触媒の場合、上記パラキシレン平衡到達率とエチルベンゼン分解率が高く、キシレン損失が小さい触媒設計をすることが重要であるが、パラキシレン平衡到達率やエチルベンゼン分解率を高くすべく活性を上げるように、例えばゼオライトの酸強度を強くするようなイオン交換を行うと、キシレン損失の原因となる所望しない不均化反応、トランスアルキル化反応、芳香族の水添反応等の副反応が多くなる。特にエチルベンゼンの脱アルキル化反応と異なり、キシレンの異性化反応は平衡反応であるため、パラキシレン平衡到達率の温度に対する依存性は比較的小さく、従って、キシレン損失を小さく抑え、高いキシレン異性化活性を持つ触媒系を見つけることが極めて重要である。
【０００６】
このような状況下において、異性化用触媒について種々の改良が検討され、例えばＭＦＩ型ゼオライトとアルカリ土類金属および白金族の金属を含有する触媒（例えば特許文献１）が提案されている。しかしながら該触媒についてもキシレン損失が大きく、また、低温においてパラキシレン平衡到達率が低いという問題がある。
【先行技術文献】
【特許文献】
【０００７】
【特許文献１】特許第４８３０９４４号公報
【発明の概要】
【発明が解決しようとする課題】
【０００８】
本発明の課題は、上記のような従来開発されてきたキシレン類の異性化用触媒の問題点に鑑み、エチルベンゼンの共存下におけるキシレン類の異性化反応において、キシレン損失が少なく、パラキシレンを熱平衡状態以上の濃度にまで異性化することが可能であり、かつエチルベンゼンを蒸留分離が容易なベンゼンへ脱アルキル化することが可能な異性化用触媒およびこれを用いる異性化方法を提供することにある。
【課題を解決するための手段】
【０００９】
本発明者らは、上記課題を解決するために、鋭意検討を重ねた結果、キシレン損失を小さくするために、ゼオライトのバリウム担持を行い、またエチルベンゼンの分解を促進するため水素化金属である白金および／またはレニウム担持を行い、さらに高いパラキシレン平衡到達率を得るべく、ホウ素、アルミニウム、ガリウムのうち１種の担持を行うことにより、上記課題を達成し得ることを見出し、本発明に到達した。
【００１０】
すなわち、本発明の第一はＺＳＭ−５型ゼオライトと無機酸化物からなる組成物であってバリウム、ならびに白金および／またはレニウムを含有し、さらにホウ素、アルミニウム、ガリウムのうち１種を含有させることを特徴とするキシレン類の異性化用触媒に関するものである。また、本発明の第二は、エチルベンゼンとキシレン類を含有し、該キシレン中のパラキシレン濃度が熱平衡濃度より低い炭化水素混合物を、転化条件下において、水素の存在下、ＺＳＭ−５型ゼオライトと無機酸化物からなる組成物であってバリウム、白金および、またはレニウムを含有し、さらにホウ素、アルミニウム、ガリウムのうち１種を含有させた異性化用触媒と接触させることを特徴とするエチルベンゼンの脱アルキル化およびキシレンの異性化方法に関するものである。前記異性化方法等の転化条件は、反応温度：３００℃〜５００℃、圧力：大気圧〜２ＭＰａ計器圧の圧力、水素／原料炭化水素（モル／モル）：０．１〜１０および重量時間空間速度（ＷＨＳＶ）：０．５〜２５ｈｒ−１を包含するものであることが好ましい。また、本発明において、異性化反応とは上記の様にオルソキシレン、メタキシレン、パラキシレンの混合物に含まれるオルソキシレンおよび／またはメタキシレンをパラキシレンに転化し、よりパラキシレンの濃度の高い混合物を得る反応を言い、エチルベンゼンの脱アルキル化とはエチルベンゼンをベンゼン等の炭素数８未満の芳香族炭化水素へ転化する反応を言う。
【発明の効果】
【００１１】
ＺＳＭ−５型ゼオライトと無機酸化物からなる組成物であってゼオライトのカチオンの一部を水素型かおよびバリウムへ交換し、白金および／またはレニウムおよびにホウ素、アルミニウム、ガリウムのうち１種を担持することにより低温においてもパラキシレン平衡到達率を高くし、さらにキシレン損失を小さくすることができ、かつ、エチルベンゼンの脱アルキル化も行うことができる。
【発明を実施するための形態】
【００１２】
本発明は、ＺＳＭ−５型ゼオライトと無機酸化物からなる組成物であってバリウム、白金および／またはレニウムを含有し、さらにホウ素、アルミニウムおよびガリウムよりなる群から選ばれる少なくとも１種以上の元素を前記ＺＳＭ−５型ゼオライトに担持させることを特徴とする、エチルベンゼン脱アルキル化およびキシレン異性化機能を有する触媒に関するものである。本発明に使用される触媒ゼオライトとしては、天然品、合成品いずれでも使用できるが、好ましくは、合成ゼオライトである。ゼオライトはＺＳＭ−５型ゼオライトである必要がある。その他の型のゼオライトでは、目的とするエチルベンゼンの脱アルキル化・キシレンの異性化といった反応が十分に進行しない可能性があるため好ましくない。また、同じゼオライト構造であっても、その組成、特に、シリカ／アルミナモル比（ＳｉＯ２／Ａｌ２Ｏ３モル比）によってもその触媒性能は変化する。ゼオライトを構成するシリカ／アルミナモル比の好ましい範囲は、１０〜１００であり、さらに好ましくは５０〜１００である。シリカ／アルミナモル比が低すぎると、触媒活性が高くなり、以外の副反応が起こってしまう可能性がある。また、シリカ／アルミナ比が高すぎると、触媒活性が低下し、エチルベンゼンの脱アルキル化反応および／またはキシレンの異性化反応により想定できる効果（平衡到達率およびエチルベンゼン分解率の増加およびキシレン損失の減少等）を得ることが出来ない。
【００１３】
かかるＺＳＭ−５型ゼオライトを適宜、選択して触媒として利用するが、成型時の触媒の強度を高めるため、ゼオライトに無機酸化物を混合することが必須である。無機酸化物としては、アルミナ、シリカ・アルミナ、シリカ、チタニアまたはマグネシア等が知られている。いずれの無機酸化物でも使用できるが、好ましくはアルミナである。アルミナとしてはベーマイト、ベーマイトゲル、ジブサイト、バイアライト、ノルストランダイト、ジアスポア、無定形アルミナゲル等が知られている。いずれのアルミナでも使用できるが、好ましくはベーマイトである。触媒中での無機酸化物の量はＺＳＭ−５型ゼオライトが１００重量部に対して５０〜７００重量部好ましくは７５〜２００重量部である。無機酸化物の量が多すぎると触媒に占めるゼオライト量が減少し、脱アルキル化活性、およびキシレン異性化活性が低下する。一方、無機酸化物の量が少なすぎると、成型時の触媒強度が保てない、もしくは、単位体積当たりの活性点数が増大し、キシレン損失につながる副反応が促進されてしまう。
【００１４】
かかるゼオライトは固体酸性を付与するためのイオン交換処理が行われる。固体酸性を付与する方法としては、アンモニウムイオンを含む化合物（例えば、ＮＨ４Ｃｌ、ＮＨ４ＮＯ３、（ＮＨ４）２ＳＯ４等）でイオン交換処理し、ゼオライトのイオン交換サイトにＮＨ４イオンを導入し、しかる後、乾燥、焼成により水素イオンに交換する方法、あるいは、直接、酸を含む化合物（例えば、ＨＣｌ、ＨＮＯ３、Ｈ３ＰＯ４等）で、ゼオライトのイオン交換サイトに水素イオンを導入する方法もあるが、後者はゼオライト構造を破壊する恐れがあるので、好ましくは前者、即ち、アンモニウムイオンを含む化合物でイオン交換処理される（イオン交換法）。
【００１５】
さらに、２価金属イオンをゼオライトイオン交換サイトに導入することにより、固体酸性強度の調整を行う。２価金属イオンとしては、アルカリ土類金属であるＭｇ２＋、Ｃａ２＋、Ｓｒ２＋、Ｂａ２＋が好ましく、より好ましくはＢａ２＋である。イオン交換処理は通常水溶液で、バッチ法或いは流通法で行われる。処理温度は、室温から１００℃で行われるのが通常である。この方法により、本発明の触媒中に含有・担持されるバリウムは、ＺＳＭ−５型ゼオライト骨格中のＡｌ２Ｏ３１．０モルに対しに対し、０．０１〜２．００モル、好ましくは０．５〜１．７５モルである。硝酸バリウム、水酸化バリウムなど水溶性のバリウム化合物を用いて、このバリウム金属をゼオイライトイオン交換サイトに導入することができる。後述する白金および／またはレニウムと同時に含浸法により導入することもできる。
【００１６】
このようにしてイオン交換処理された後、本発明の触媒においては、水素化活性金属が担持される。水素化活性金属としては、白金および／またはレニウムが用いられる。白金の好ましい担持量は、ＺＳＭ−５型ゼオライトの重量に対して０．００５〜１．００重量％であり、さらに好ましくは、０．０１〜０．５重量％である。レニウムの好ましい担持量は、ＺＳＭ−５型ゼオライトに対して０．０１〜５．００重量％であり、さらに好ましくは０．２〜１．００重量％である。これら白金および／またはレニウムのＺＳＭ−５型ゼオライトへの担持量が多くなると芳香族炭化水素が核水添され好ましくない。また、担持量が少なすぎると、脱アルキル化反応の際の水素供給が十分でなくなるため触媒活性の低下を招く。これらの金属の担持法は白金およびレニウムを含む水溶液に触媒を浸漬し、担持される。白金成分としては、塩化白金酸、塩化白金酸アンモニウム、硝酸テトラアンミン白金等が利用され、レニウム成分としては過レニウム酸、過レニウムアンモニウム等が利用される。
【００１７】
本発明においては、更にホウ素、アルミニウムおよびガリウムよりなる群から選ばれる少なくとも１種以上の元素を前記ＺＳＭ−５型ゼオライトに担持させる必要がある。好ましくは上記白金および／またはレニウムを担持した後に、ホウ素、アルミニウム、ガリウムのうち１種以上が担持する方法で行うのが好ましい。これら金属の好ましい担持量は触媒を構成するＺＳＭ−５型ゼオライト骨格中のＡｌ２Ｏ３０．５モルに対し０．０１〜１．００モル、好ましくは０．０５〜０．８モルである。担持量が多すぎると、キシレン損失が増大し好ましくない。また、金属の担持量が少なすぎると、低温領域におけるパラキシレン平衡到達率の低下を招く。これらの金属の担持法は金属を含む水溶液に触媒を浸漬し、担持される。ホウ素成分としては、ホウ酸等が、アルミニウム成分としては、硝酸アルミニウム、酢酸アルミニウム等が、ガリウム成分としては、塩化ガリウム、硝酸ガリウム等が使用される。これらホウ素、アルミニウムおよびガリウムよりなる群から選ばれる少なくとも１種以上の元素の中では、アルミニウムを用いることが好ましい。
【００１８】
ゼオライトには通常アルミナ成分とシリカ成分が含まれていることから、ゼオライトにはアルミニウム原子（＋３価、周期表における第１３族［ＩＩＩＡ族］に属する。）が含まれており、ケイ素原子（＋４価、周期表における第１４族［ＩＶＡ族］に属する。）の回りは電気的に中性となり、アルミニウム原子の回りは電気的に−１価となり、この負電荷を補償するためにゼオライト骨格中に陽イオンが必要となることが知られております。更に、この陽イオンを上述のようにイオン交換法等で他の金属イオンと交換することにより、ゼオライトに各種の機能を持たせることができることも知られています。よって当業者ならば、すでに第１３族に属する元素が豊富に含まれているゼオイライトに、更に第１３族に属する元素、且つアルミニウムと同じまたは近い原子番号を有するホウ素、アルミニウム、ガリウムを担持させることは検討しないものであります。しかし、我々は鋭意検討の結果、これらの元素をゼオライトに担持することにより異性化反応等に有用な触媒を見いだし、本発明に到達した。
このようにして調整された触媒は、５０℃〜２５０℃で３０分以上乾燥され、以下に示す転化反応への使用に先立って、３５０℃〜６００℃で１時間以上焼成される。
【００１９】
次に、本発明によるエチルベンゼンの脱アルキル化およびキシレンの異性化方法について説明する。本発明によるエチルベンゼンの脱アルキル化およびキシレンの異性化方法（キシレン類の異性化方法、と称することがある。）は、エチルベンゼンとキシレン類を含有し、該キシレン中のパラキシレン濃度が熱平衡濃度よりも低い炭化水素混合物を主成分とする原料を供給し、水素の存在下で転化条件下において、上記異性化用触媒と接触させ転化反応させる工程を包含するものである。前記炭化水素混合物を主成分とする原料としては、炭素数８である芳香族炭化水素、すなわちキシレン、エチルベンゼンの含有比率が高いことが好ましいことは言うまでもない。
【００２０】
前記の炭化水素混合物である原料としては、通常エチルベンゼンを１０〜４０重量％、パラキシレンを１２〜２５重量％、メタキシレンを３０〜５０重量％、オルソキシレンを１２〜２５重量％の割合で含有するものを用いることが好ましい。まずはこの炭化水素混合物を蒸留工程および深冷分離工程、または蒸留工程および吸着分離工程などの精製操作によりパラキシレンの熱平衡濃度（下記参照。）以上の成分と、平衡組成未満の成分を分留し、得られた熱平衡濃度未満の成分を上記転化反応に投入する事が好ましく挙げることができる。また上記炭化水素混合物を主成分とする原料中におけるキシレン、エチルベンゼン以外に含まれている成分としては、ヘキサン、シクロヘキサン、ペンタン、トリメチルベンゼン、エチルトルエン、ジエチルベンゼン等を挙げることができる。
【００２１】
本発明のキシレン類の異性化反応において、異性化用触媒は、固定床、流動床または沸騰床等いずれの形態でも用いることができるが、装置面および操作上から固定床を用いることが好ましい。ここで用いられる異性化用触媒の形状は特に限定されるものではなく、ペレット型、異形型、中空型、球型等のいずれのものも使用することができる。前記キシレン類の異性化反応において、転化条件としては、特に制限されるものではないが、反応温度：３００℃〜５００℃、圧力：大気圧〜２ＭＰａ計器圧の圧力、水素／（パラキシレンが熱平衡濃度未満の）炭化水素混合物（モル／モル）：０．１〜１０および重量時間空間速度（ＷＨＳＶ）：０．５〜２５ｈｒ−１等の条件を上げることができる。特に好ましい転化条件としては、反応温度：３４０℃〜４５０℃、圧力：０．５〜１．５ＭＰａ計器圧の圧力、水素／（パラキシレンが熱平衡濃度未満の）炭化水素混合物（モル／モル）：０．９〜２および重量時間空間速度（ＷＨＳＶ）：５〜２０ｈｒ−１の各条件が選択される。本発明のキシレン類の異性化反応によりエチルベンゼンが他の炭化水素に転化され、パラキシレンの熱平衡濃度以上への異性化が行われる。これらの転化条件を採用する場合には、設備面で特段の問題なく連続的に運転することができ、パラキシレン平衡到達率、エチルベンゼン分解率、キシレン損失の３つがバランスよく良好となる効果が得られ、好ましい。
【実施例】
【００２２】
以下、本発明を実施例により更に具体的に説明するが、本発明はこれらの実施例により限定されるものではない。転化反応に関しては、以下に示す方法で分析および指標の計算を行った。なお、供給原料および反応生成物の組成分析は水素炎検出器付きガスクロマトグラフィーを用いた。分離カラムは次の通りである。
カラム  シリカキャピラリーカラム  長さ５０ｍ、内径０．２５ｍｍ、
理論段数３０００（段／ｍ）以上
キャリアガス  Ｈｅ  流速０．９ｍｌ／分
カラム温度  ９０℃
【００２３】
【数１】
2015051383.tif 000002
【００２４】
各数式中の記号は、以下の数値を示す。
ＰＸｆｅｅｄ：転化前の原料における全キシレン中のパラキシレンの重量濃度
ＰＸｐｒｏｄｕｃｔ：転化後の生成品における全キシレン中のパラキシレンの重量濃度
ＥＢｆｅｅｄ：転化前の原料としてのエチルベンゼンの反応管内への供給量
ＥＢｐｒｏｄｕｃｔ：転化後の生成品としてのエチルベンゼンの反応管外への排出量
Ｘｙｌｅｎｅｆｅｅｄ：転化前の原料としてのキシレン（オルソキシレン、メタキシレンおよびパラキシレンの合計）の反応管内への供給量
Ｘｙｌｅｎｅｐｒｏｄｕｃｔ：転化後の生成品としてのキシレン（オルソキシレン、メタキシレンおよびパラキシレンの合計）の反応管外への排出量
【００２５】
［実施例１］
（触媒Ａの調整）
クラリアント触媒より購入したシリカ／アルミナモル比９０のＺＳＭ−５型ゼオライトに１０ｇを純水３０ｍｌに加え、さらに過レニウム酸１ｇを純水５０ｍｌに溶解させた過レニウム酸水溶液４．５ｍｌ、硝酸テトラアンミン白金（ＩＩ）１ｇを純水５０ｍｌに溶解させた硝酸テトラアンミン白金水溶液０．２ｍｌ、硝酸バリウム０．３６ｇおよび硝酸アルミニウム１．０２ｇを加え、含浸法により担持した。各成分の担持量は、ゼオライトのＡｌ２Ｏ３１モルに対しバリウムを０．７５モル、レニウムをゼオライト重量対比、０．５重量％、白金をゼオライトの重量対比０．０２重量％、アルミニウムをゼオライトのＡｌ２Ｏ３０．５モルに対し０．７５モルとなるように各成分を担持した。
その後、ゼオライトと等重量のベーマイトを混合、成型した後に、１１０℃で８時間乾燥させ、その後に４５０℃で６時間焼成することで、触媒Ａを得た。なお、金属の担持量に関しては、ＩＣＰ法で測定した結果、上記の濃度となっていることを確認した。
【００２６】
［比較例１］
アルミニウムの担持を実施しなかったこと以外は、触媒Ａと同一の方法で調整し、触媒Ｂを得た。なお触媒Ｂについて元素の担持量を実施例１と同様に測定した結果、アルミニウム元素はもちろんのこと、ホウ素元素、ガリウム元素も含まれていなかった。
【００２７】
［実施例２、比較例２］
上記触媒Ａと触媒Ｂについて、それぞれ反応管に充填して水素流通下、反応テストを行った。使用した供給原料の組成を表１に示した。
【００２８】
【表１】
2015051383.tif 000003
【００２９】
なお、上記表１において、ＮＡは非芳香族炭化水素成分、Ｂｚはベンゼン、ＴＯＬはトルエン、ＥＢはエチルベンゼン、ＰＸはパラキシレン、ＭＸはメタキシレン、ＯＸはオルソキシレンを表す。また、Ｃ９＋は炭素数９以上の芳香族炭化水素成分を表す。上記の芳香族炭化水素混合物を主成分とする原料について、触媒Ａおよび触媒Ｂを反応管に１０ｇ充填して次の条件で反応させた。
反応条件
ＷＨＳＶ（ｈｒ−１）：２０
反応温度（℃）：３６０
反応圧力（ＭＰａＧ）：１．２
水素／炭化水素モル比：１．５
表２にそのテスト結果を示した。
【００３０】
【表２】
2015051383.tif 000004
【００３１】
実施例２と比較例２の結果より、同じ反応温度においても、アルミニウムを担持した触媒の方がキシレン損失を抑制したまま３６０℃という低温においても高いパラキシレン平衡到達率を達成できることでき、大量に転化反応をさせる工業生産において極めて有用であることもわかる。
【００３２】
［実施例３］
クラリアント触媒より購入したシリカ／アルミナモル比９０のＺＳＭ−５型ゼオライトと等重量のベーマイトを混合、成型した後に、４５０℃で６時間焼成を実施した。この成型体２０ｇを純水３０ｍｌに加え、さらに過レニウム酸１ｇを純水５０ｍｌに溶解させた過レニウム酸水溶液４．５ｍｌ、硝酸テトラアンミン白金（ＩＩ）１ｇを純水５０ｍｌに溶解させた硝酸テトラアンミン白金水溶液０．２ｍｌ、硝酸バリウム０．３６ｇおよび硝酸アルミニウム１．０２ｇを加え、含浸法により担持した。各成分の担持量は、ゼオライトのＡｌ２Ｏ３１モルに対してバリウムを０．７５モル、レニウムをゼオライト重量対比、０．５重量％、白金をゼオライトの重量対比０．０２重量％、アルミニウムをゼオライトのＡｌ２Ｏ３０．５モルに対して０．７５モルとなるように各成分を担持した。１１０℃で８時間乾燥させ、その後に、４５０℃で６時間焼成することで、触媒Ｃを得た。なお、金属の担持量に関しては、ＩＣＰ法で測定した結果、上記の濃度となっていることを確認した。
【００３３】
［比較例３］
アルミニウムの担持を実施しなかったこと以外は、触媒Ｃと同一の方法で調整し、触媒Ｄを得た。なお触媒Ｄについて元素の担持量を実施例３と同様に測定した結果、アルミニウム元素はもちろんのこと、ホウ素元素、ガリウム元素も含まれていなかった。
【００３４】
［実施例４、比較例４］
上記触媒ＡとＢについて、それぞれ反応管に充填して水素流通下、反応テストを行った。使用した供給原料は実施例２および比較例２の反応で用いたものと同様の原料を使用した。上記原料について、触媒Ｃおよび触媒Ｄを反応管に１０ｇ充填して次の条件で反応させた。
反応条件
ＷＨＳＶ（ｈｒ−１）：２０
反応温度（℃）：３６０
反応圧力（ＭＰａＧ）：１．２
水素／炭化水素モル比：１．５
表３にそのテスト結果を示した。
【００３５】
【表３】
2015051383.tif 000005
【００３６】
実施例４と比較例４の結果より、ベーマイトとの混合および成型を先に実施したとしても、同じ反応温度において、アルミニウムを担持した触媒の方がキシレン損失を抑制したまま３６０℃という低温においても高いパラキシレン平衡到達率を達成できることでき、大量に反応をさせる工業生産において極めて有用であることもわかる。
【産業上の利用可能性】
【００３７】
本発明の二元機能触媒を用いることにより、炭素数８の芳香族炭化水素混合物を主成分とする原料から、エチルベンゼン分解率、キシレン損失のいずれもほとんど増加させることなく、パラキシレン平衡到達率を高い数値にて、エチルベンゼンの脱アルキル化およびキシレンの異性化を行うことができる。その結果、パラキシレンをより安価に製造できるようになることが期待できる。